(57)【特許請求の範囲】
【請求項１】
プラスチックフィルムの少なくとも片面に、水溶性高分子と金属塩との錯体である高分子金属錯体とコロイダルシリカを含有する記録層を被覆した記録シートであって、水溶性高分子／金属塩の固形分重量比率が１／１０〜１０／１であり、かつコロイダルシリカ／高分子金属錯体の固形分重量比率が２／１〜８／１であることを特徴とする記録シート。
【請求項２】
前記コロイダルシリカが数珠状に連結および／又は分岐した形状である、請求項１の記録シート。
【請求項３】
前記水溶性高分子がポリビニルアルコールである、請求項１または２の記録シート。
【請求項４】
前記金属塩が２価の金属の塩である、請求項１ないし３のいずれかに記載の記録シート。
【請求項５】
前記コロイダルシリカのｐＨが酸性である、請求項１ないし４のいずれかに記載の記録シート。
【請求項６】
前記ポリビニルアルコールのけん化度が７０モル％以上、重合度が１０００〜３０００である、請求項３ないし５のいずれかに記載の記録シート。
【請求項７】
前記２価の金属がカルシウム又はコバルトである、請求項４ないし６のいずれかに記載の記録シート。
【請求項８】
プラスチックフィルムがポリエステルフィルムである、請求項１ないし７のいずれかに記載の記録シート。
【請求項９】
プラスチックフィルムが白色ポリエステルフィルムである、請求項８の記録シート。
【請求項１０】
プラスチックフィルムが見かけ比重０．４以上１．３以下の白色ポリエステルフィルムである、請求項９の記録シート。
【請求項１１】
プラスチックフィルムがポリエチレン２，６−ナフタレートである、請求項１ないし１０のいずれかに記載の記録シート。
【請求項１２】
記録層の表面抵抗値が１０8 〜１０13Ω／□である、請求項１ないし１１のいずれかに記載の記録シート。
【発明の詳細な説明】
【０００１】
【発明の属する技術分野】
本発明は、記録シートに関するものであり、さらに詳しくは電子写真複写機やインクジェットプリンターによって、良好なカラー複写が可能で、画像濃度が高く、画像の色調が鮮明で、シリコーンオイル吸収性、インク吸収性に優れ、かつトナー定着性に優れ、ファブリックリボンやカーボンインクによる印刷性に優れ、しかも耐水性、耐摩耗性に優れた記録シートに関する。
【０００２】
【従来の技術】
近年、ＯＡの普及により、オフィス内で文書を作成し記録する要求が高まっており、低騒音で画像品質に優れたプリンターが求められている。これらの要求を満たすものとして電子写真複写機やインクジェットプリンターが実用化されている。また、近年カラーコピー技術が完成の域に達し、カラー複写機／プリンターが徐々に普及している。現在、カラー電子写真複写機は熱ローラーを用いてトナーを定着する乾式複写機が一般的である。しかし、熱ローラーを用いた場合、トナーが熱ローラーに転移するいわゆるオフセット現象が発生し、良好な画像が得られなかった。そこで、熱ローラーにシリコーンオイルを補給してこのオフセット現象を防止している。
【０００３】
また、インクジェットプリンターにはノズルの詰まりを防ぐために乾燥しにくいインクが用いられ、このインクの成分は、バインダー、染料、溶媒、添加剤などを水に溶解したものが一般的である。従って記録シートは吸水性の良いものを用いることが必要であり、通常、インク吸収性の良い特別な紙が用いられている。
【０００４】
さらに、カーボンインク、ファブリックリボンを用いた印刷等の記録シートは各種用途に用いられており、このような記録シートとしては、従来より基材として普通紙を用いることが支配的であった。
【０００５】
【発明が解決しようとする課題】
一般的に紙は耐水性、耐湿性等に劣ることから、これらの欠点を有していないプラスチックフィルムが適応できれば、種々の分野でその利点が活かされる。
電子写真複写機による複写においては、複写用基材の記録層のシリコーンオイル吸収性が不十分なため、複写後の被記録層表面にシリコーンオイルが残留し、取り扱い上問題となっている。この問題は、特に基材としてプラスチックフィルムを用いた場合に顕著であり、記録層として種々検討されているが、未だ要求特性を満足できるものがないのが現状であり、シリコーンオイル吸収性の改良が望まれている。
【０００６】
一方、インクジェットプリンターによる複写においてインク吸収性の低いシートを用いると、インクの乾燥が不十分となったり、あるいはまったく乾燥しないことも起こり、指でこすったり、重ね合わされたりすると、記録部分が汚れて、事実上使用できない。
【０００７】
これらの点を改良し、基材のインク吸収性を向上させるために、例えばポリビニルアルコール、でんぷん、ゼラチン、ヒドロキシエチルセルロースやメチルセルロースなどのセルロース誘導体、ポリアクリル酸、ポリメタクリル酸やその塩類などの水溶性高分子記録層を設けることが提案されているが、従来の記録層はインク吸収性を満足しているにしても、耐水性が悪く、記録層や記録部が水に溶けて記録画像が消失したり、また表面がべとついて記録画像が滲んだり、シートを積層した場合ブロッキングを生じたりする問題点を有するものであった。カーボンインク、ファブリックリボンを用いる場合においても、同様の問題がある。
【０００８】
本発明はかかる問題点を解決し、シリコーンオイル吸収性、インク吸収性に優れ、かつトナー定着性に優れ、印刷性に優れ、しかも耐水性に優れた記録シートを提供することを目的とする。
【０００９】
【課題を解決するための手段】
この目的に沿う本発明の記録シートは、プラスチックフィルムの少なくとも片面に、水溶性高分子と金属塩との錯体である高分子金属錯体とコロイダルシリカを含有する記録層を被覆した記録シートであって、水溶性高分子／金属塩の固形分重量比率が１／１０〜１０／１であり、かつコロイダルシリカ／高分子金属錯体の固形分重量比率が２／１〜８／１であることを特徴とするものからなる。
【００１０】
【発明の実施の形態】
本発明におけるプラスチックフィルムの材質としては、ポリエステル、ポリオレフィン、ポリアミド、ポリエステルアミド、ポリエーテル、ポリイミド、ポリアミドイミド、ポリスチレン、ポリカーボネート、ポリ−ｐ−フェニレンスルフィド、ポリエーテルエステル、ポリ塩化ビニル、ポリ（メタ）アクリル酸エステルが好ましい。また、これらの共重合体やブレンド物やさらに架橋したものを用いることもできる。
【００１１】
さらに、上記プラスチックフィルムの中でもポリエステル、例えばポリエチレンテレフタレート、ポリエチレン２，６−ナフタレート、ポリエチレンα，β−ビス（２−クロルフェノキシ）エタン４，４’−ジカルボキシレート、ポリブチレンテレフタレートなどであり、これらの中で機械的特性、作業性などの品質、経済性などを総合的に勘案すると、ポリエチレンテレフタレート、ポリエチレン２，６−ナフタレートが好ましい。
【００１２】
本発明におけるポリエステルとしては、周知のもの、具体的には例えば、テレフタル酸、イソフタル酸、ナフタレンジカルボン酸、ビス−α，β（２−クロルフェノキシ）エタン４，４’−ジカルボン酸、アジピン酸、セバシン酸などの２官能カルボン酸の少なくとも１種と、エチレングリコール、トリエチレングリコール、テトラメチレングリコール、ヘキサメチレングリコール、デカメチレングリコールなどのグリコールの少なくとも１種とを重縮合して得られるポリエステルを用いることができる。また、該ポリエステルには本発明の目的を阻害しない範囲内で多種ポリマーをブレンドしたり、共重合してもよいし、酸化防止剤、熱安定剤、滑材、顔料、紫外線吸収剤などが含まれていてもよい。ポリエステルの固有粘度（２５℃オルトクロルフェノール中で測定）は通常０．４〜２．０、好ましくは０．５〜１．０の範囲から選ばれる。
【００１３】
本発明に用いるポリエステルフィルムには、ポリエステル中に白色無機粒子を含有させることにより白色化させているものを用いることもできる。
【００１４】
白色無機粒子とは、無着色に近い無機粒子をいい、このような無機粒子として、炭酸カルシウム、非晶質ゼオライト粒子、アナターゼ型の二酸化チタン、リン酸カルシウム、硫酸カルシウム、硫酸バリウム、シリカ、アルミナ、カオリン、タルク、クレーなどを用いることができる。このような無機粒子以外にもポリエステル重合反応系で触媒残査とリン化合物との反応により析出した微粒子を用いることもできる。
【００１５】
また、フィルム内部に微細な気泡を含有させ、該気泡で光を散乱させることにより白色化させているものを用いることもできる。この微細な気泡の形成は、フィルム母材、例えばポリエステル中に、非相溶ポリマー、例えばポリ−３−メチルブテン−１、ポリ−４−メチルペンテン−１、ポリプロピレン、ポリビニル−ｔ−ブタン、１，４−トランス−ポリ−２，３−ジメチルブタジエン、セルローストリアセテート、セルローストリプロピオネート、ポリクロロトリフルオロエチレンなどを細かく分散させる、あるいは上記白色化微粒子を添加して、それを１軸または２軸に延伸する事により形成される。延伸に際して、非相溶ポリマー粒子の周りにボイド（気泡）が形成され、これが光の散乱作用を発揮するため白色化される。また、微細気泡を有するため比重が低くなり、クッション性も有するため、鮮明な画像が得られる。
【００１６】
このような気泡含有ポリエステルフィルムを用いる場合、該気泡含有ポリエステルフィルムの見掛け比重は０．４以上１．３以下、好ましくは０．６以上１．２以下であるのが望ましい。見掛け比重が上記範囲より低いと機械的性質や熱寸法安定性が劣り好ましくない。
【００１７】
ポリエステルフィルムは各種の方法で表面処理、たとえばコロナ放電処理（空気中、窒素中、炭酸ガス中など）や易接着処理が施されたフィルムである場合、記録層との密着性、耐水性、耐溶剤性などが改良されるのでより好ましく使用される。易接着処理には各種の方法を用いることができ、フィルム製造工程中でアクリル系、ウレタン系、ポリエステル系などの各種接着剤を塗布したもの、あるいは一軸または二軸延伸後のフィルムに上記のような各種接着剤を塗布したものなどが好適に用いうる。
【００１８】
基材フィルムは透明フィルムでも着色されたフィルムでもよい。
この基材の厚みは特に限定されないが、通常１０μｍ以上５００μｍ以下、好ましくは２０μｍ以上３００μｍ以下、更に好ましくは３０μｍ以上２５０μｍ以下であるのが望ましい。
【００１９】
本発明の記録シートにおいては、上記プラスチックフィルムの少なくとも片面に、高分子金属錯体を含有する記録層が設けられる。
本発明で用いられる高分子金属錯体は、水溶性高分子と金属塩との錯体である。
【００２０】
本発明における水溶性高分子とは常温で水に可溶な高分子をいうが、例えば、酸化でんぷん、エーテル化でんぷん、デキストリンなどのでんぷん類、カルボキシメチルセルロース、ヒドロキシエチルセルロースなどのセルロース誘導体、カゼイン、ゼラチン、ポリビニルアルコールおよびその誘導体、ポリビニルピロリドン、ポリアクリル酸、ポリメタクリル酸またはそのエステル、塩類およびそれらの共重合体、ポリヒドロキシエチルメタクリレートおよびその共重合体などのビニル系重合体、あるいはこれらの各種重合体のカルボキシル基など官能基変性重合体などを用いることができる。
【００２１】
本発明で好ましく用いられる水溶性高分子はポリビニルアルコールおよびその誘導体であり、酢酸ビニル単位のけん化度は通常７０モル％以上、好ましくは８０モル％以上の範囲から選ばれる。
【００２２】
また、ポリビニルアルコールの重合度は通常１０００〜３０００、好ましくは１５００〜２５００の範囲のものが用いられる。
【００２３】
本発明で好ましく用いられる金属塩は２価の金属、例えば、アルカリ土類金属、亜鉛族元素、銅族元素、鉄族、白金族等の塩であり、ＣｕＣｌ2 、ＣｕＳＯ4 、Ｃｕ（ＮＯ3 ）2 、ＭｇＣｌ2 、ＭｇＳＯ4 、Ｍｇ（ＮＯ3 ）2 、ＣａＣｌ2 、Ｃａ（ＮＯ3 ）2 、ＳｒＣｌ2 、Ｓｒ（ＮＯ3 ）2 、ＢａＣｌ2 、Ｂａ（ＮＯ3 ）、ＢｅＳＯ4 、Ｂｅ（ＮＯ3 ）2 、ＺｎＣｌ2 、Ｚｎ（ＮＯ3 ）、ＺｎＳＯ4 、ＣｄＣｌ2 、ＣｄＩ2 、ＨｇＣｌ2 、Ｈｇ（ＣＮ）2 、Ｈｇ（ＮＯ3 ）2 、ＨｇＳＯ4 、ＭｎＣｌ2 、Ｍｎ（ＮＯ3 ）2 、ＭｎＳＯ4 、Ｍｎ（ＣＨ3 ＣＯ2 ）2 、Ｍｎ（ＳＣＮ）2 、ＦｅＣｌ2 、ＦｅＢｒ2 、ＦｅＩ2 、ＦｅＳＯ4 、Ｆｅ（ＮＯ3 ）2 、ＣｏＣｌ2 、ＣｏＢｒ2 、ＣｏＩ2 、Ｃｏ（ＮＯ3 ）2 、ＣｏＳＯ4 、Ｃｏ（ＣＨ3 ＣＯ2 ）2 、ＮｉＣｌ2 、ＮｉＳＯ4 、Ｎｉ（ＮＯ3 ）2 、Ｎｉ（ＣＨ3 ＣＯ2 ）2 、ＰｄＣｌ2 、ＰｄＳＯ4 、Ｐｄ（ＮＯ3 ）2 等を用いることができる。このような２価金属塩の中でもＣａ、Ｃｏの塩が好ましく用いられる。
【００２４】
水溶性高分子と金属塩との比率は、水溶性高分子／金属塩の重量比で１／１０〜１０／１、好ましくは１／５〜５／１、さらに好ましくは１／２〜２／１の範囲から選ばれる。水溶性高分子／金属塩が１／１０未満では形成される記録層の耐水性が悪く、１０／１を越える場合には形成される記録層のインク吸収性の発現が不十分となり、好ましくない。
【００２５】
本発明の記録層には、さらにコロイダルシリカが用いられる。
本発明で用いられるコロイダルシリカは、数珠状に連結および／または分岐した形状を持ち、具体的には例えば、球状のコロイダルシリカが数珠状に連結した長鎖の構造を有するもの、および連結したシリカが分岐したものなどを挙げることができる。上記コロイダルシリカは球状シリカの１次粒子を２価以上の金属イオンを介在させ粒子−粒子間を結合させたもので、少なくとも３個以上、好ましくは５個以上、さらに好ましくは７個以上連結したものをいい、さらには数珠状に連結した粒子が分岐したものも含包する。
【００２６】
また、コロイダルシリカと他の無機粒子、例えばアルミナ、セリア、チタニアなどの複合あるいは混合粒子であってもよく、これらを介在させて連結させたものでも良い。介在させる金属イオンとしては２価以上の金属イオンが好ましく、例えばＣａ2+、Ｚｎ2+、Ｍｇ2+、Ｂａ2+、Ａｌ3+、Ｔｉ4+などである。特にＣａ2+とした場合には、数珠状に連結および／または分岐したコロイダルシリカを作成するのに好適である。
【００２７】
また、コロイダルシリカの１次粒子径は５ｎｍ〜１００ｎｍ、好ましくは７ｎｍ〜５０ｎｍ、さらに好ましくは８ｎｍ〜３０ｎｍである場合、記録層のシリコーンオイル吸収性、インク吸収性を大きくする点で好ましい。
【００２８】
さらに、記録層のシリコーンオイル吸収性、インク吸収性はシリカ粒子が数珠状に連結および／または分岐している場合に大きくなり、連結したシリカの１次粒子数が多いほど好ましいが、通常は３〜１００個、好ましくは５〜５０個、さらに好ましくは７〜３０個の範囲から選ばれる。３個未満ではシリコーンオイル吸収性、インク吸収性の発現が不十分であり、１００個を超える場合にはシリカ粒子が増粘しやすく水分散性が悪くなるため、好ましくない。
【００２９】
また、本発明におけるコロイダルシリカのｐＨは酸性であることが望ましく、ｐＨが２〜６、好ましくは２〜４の範囲から選ばれる。この範囲を越える場合には水溶性高分子と混合した時に塗液が増粘しやすく、作業性が悪くなり好ましくない。
【００３０】
コロイダルシリカと高分子金属錯体の比率は、コロイダルシリカ／高分子金属錯体の重量比で２／１〜８／１、好ましくは３／１〜５／１の範囲から選ばれる。コロイダルシリカ／高分子金属錯体が２／１未満では形成される記録層の耐水性が悪く、８／１を越える場合には形成される記録層の強度が低下したり、さらには塗布性が悪化し、均一層を形成しにくいため、好ましくない。
【００３１】
本発明における記録層の表面抵抗値は１０8 〜１０13Ω／□であることが好ましい。より好ましくは１０8 〜１０12Ω／□である。記録層の表面抵抗値が１０8 Ω／□より低いと帯電性が下がり、トナーの転移性が劣り、また記録層の表面抵抗値が１０13Ω／□より高いと、トナーの飛散や走行性不良が発生し好ましくない。
【００３２】
本発明において、記録層の記録特性をより高めるために、無機／およびまたは有機粒子を分散させてもよい。無機粒子としては例えば、本発明の主成分として用いられる以外のシリカ、クレー、タルク、ケイソウ土、炭酸カルシウム、硫酸バリウム、ケイ酸アルミ、合成ゼオライト、アルミナ、酸化亜鉛、雲母などを用いることができる。有機粒子としては例えば、ポリメチルメタクリレート、ポリスチレン、それらの共重合体、ポリ塩化ビニル、ポリエチレン、ポリプロピレン、ポリ塩化ビニリデン、ポリカーボネートなどのプラスチックピグメントを好ましく用いることができるが、これらに限定されるものではない。
【００３３】
本発明における記録シートの記録層には、本発明の特性を損なわない範囲で公知の添加剤、例えば消泡剤、塗布性改良剤、増粘剤、帯電防止剤、酸化防止剤、紫外線防止剤、染料などを含有せしめてもよい。
【００３４】
記録層の塗布厚さは特に限定されないが、１〜５０μｍ、好ましくは３〜５０μｍである。これより薄いとシリコーンオイル吸収性やインク吸収性が劣り、これより厚いと記録層の強度が低下したり、作業性が悪くなり好ましくない。
【００３５】
本発明において、記録シートの走行性、重走性を改良するために記録層と反対面のプラスチック表面に帯電防止剤を塗布したり、無機や有機の微粒子を含む塗剤を塗布してもよい。
【００３６】
記録層の塗布方法は特に限定されないが、グラビアコート法、リバースコート法、キスコート法、ダイコート法、バーコート法などの方法を適用することができる。この際、フィルム上には塗布する前に必要に応じて空気中あるいはその他の雰囲気中でのコロナ放電処理や、プライマー処理など公知の表面処理を施すことによって、塗布性が良化するのみならず、記録層をより強固にフィルム上に形成することができる。尚、塗剤濃度、塗膜乾燥条件は特に限定されるものではないが、塗膜乾燥条件は基材の諸特性に悪影響を及ぼさない範囲で行うのが望ましい。
【００３７】
【実施例】
まず、本発明における各種特性の評価方法について説明する。
（１）電子写真記録性
キャノン（株）製フルカラー静電複写機Ｐｉｘｅｌ  Ｄｉｏを用いてフルカラーテストパターンを印字し、印字品質、シリコーンオイル吸収性、走行性を評価し、記録性を以下のように判定した。なお、印字品質は拡大鏡で肉眼観察にて評価し、シリコーンオイル吸収性は印字３０分後、指で触りシリコーンオイルの吸収度合いにより評価した。
・印字品質
◎：非常に良好
○：良好
△：やや劣る
×：トナーの流れ、はじき、にじみ等がある
・シリコーンオイル吸収性
○：良好
△：やや劣る
×：シリコーンオイルがほとんど吸収されていない
・走行性：重走の発生、紙詰まりおよび収容トレイでの揃い等を総合的に判断して評価し、良好なものを○、不良なものを×とした。
【００３８】
（２）インクジェット記録性
日本電気（株）製パーソナルコンピューター９８ｎｏｔｅにキャノン（株）製バブルジェットプリンターＢＪＣ−８２０Ｊを連結させ、文字パターンをインクジェット記録し、画像品質、インク吸収性を評価し、記録性を以下のように判定した。尚、画像品質は拡大鏡を用いて肉眼観察にて評価し、インク吸収性は記録直後記録部分を指で１回こすった場合のインクによる記録層の汚れ度合いにより評価した。
・画像品質
◎：非常に良好（ドットが均一で鮮明）
○：良好
△：やや劣る
×：ドットの流れ、はじき、にじみなどがある
・インク吸収性
◎：非常に良好（記録層がまったく汚れない）
○：良好
△：やや劣る
×：インクがとれ、記録層が汚れる
【００３９】
（３）ファブリックリボン記録性
日本電気（株）製パーソナルコンピューター９８ｎｏｔｅにシリアルプリンター“ＰＣ−ＰＲ２０１Ｕ”を連結させ、文字パターンをファブリックリボン“ＯＡＲ−ＮＦ２”（パイロット（株）製）を用いて印刷し、印字品質、インク吸収性を評価し、記録性を以下のように判定した。尚、画像品質は拡大鏡を用いて肉眼観察にて評価し、インク吸収性は記録直後記録部分を指で１回こすった場合のインクによる記録層の汚れ度合いにより評価した。
○：印字品質、インク吸収性が共に良好
△：印字品質、インク吸収性がやや劣る。
×：印字品質、インク吸収性が共に不良
【００４０】
（４）記録層の耐水性
綿棒に水をつけ、記録層を軽くこすって評価した。
◎：非常に良好（５０回こすっても記録部の脱落無し）
○：良好（３０回こすっても記録部の脱落無し）
△：やや劣る（１０〜３０回こすると記録部が脱落する）
×：不良（１０回未満で脱落する）
【００４１】
（５）ｐＨ
ｐＨメーター（ＨＯＲＩＢＡ（株）製、ｐＨＭＥＴＥＲ  Ｆ−１４）を用いて測定した。
【００４２】
（６）表面抵抗値
ＵＬＴＲＡ  ＨＩＧＨ  ＲＥＳＩＳＴＡＮＣＥ  ＭＥＴＥＲ（ＡＤＶＡＮＴＥＳＴ社製、Ｒ８３４０）を用いて、電圧１００Ｖ、Ｃａｒｇｅ５秒の条件で、２０℃、６０％ＲＨの環境で測定した。
【００４３】
（７）比重
フィルムを１００×１００ｍｍ角に切り、ダイアルゲージ（（株）三豊製作所製Ｎｏ．２１０９−１０）に直径１０ｍｍの測定子（Ｎｏ．７００２）を取り付けたものにて最低１０点の厚みを測定し、厚みの平均値ｄ（μｍ）を計算する。また、このフィルムを直示天秤にて秤量し、重さｗ（ｇ）を１０-4ｇの単位まで読みとる。この時比重＝ｗ／ｄ×１００とした。
【００４４】
次に本発明を実施例により具体的に説明するが、これに限定されるものではない。
実施例１
常法によって製造されたポリエチレンテレフタレートのホモポリマーチップ（固有粘度：０．６２、融点：２５９℃）を用いて、常法によって厚み１００μｍ、比重１．４の２軸延伸ポリエステルフィルムを得た。このようにして得られたポリエステルフィルムの上にコロナ放電処理を行った。次にコロナ放電処理面に記録層として下記組成のものを用い、乾燥後の厚みが３０μｍになるようにリバースコーターにて塗布乾燥し、本発明の記録シートを得た。かくして得られた記録シートの特性は表１、表２に示した通りで、記録性が良好で、耐水性も優れているものであった。また、オーバーヘッドプロジェクターで投影した場合、画像が鮮明でオーバーヘッドプロジェクター用シートとして良好であった。
【００４５】
［塗剤組成］
ポリビニルアルコール（電気化学（株）製、ＰＶＡ−Ｈ−２４、けん化度：９５．５％、重合度：２４００）とＣａＣｌ2 （ナカライ（株）製、２水和物）と酸性数珠状コロイダルシリカ（日産化学（株）製“スノーテックス”ＯＵＰ、ｐＨ：２．９）が固形分比で１／１／５となるように水に分散させ、固形分１５％の塗料とした。
【００４６】
実施例２
実施例１においてポリビニルアルコール（クラレ（株）製、ＰＶＡ−ＣＭ３１８、けん化度：８８．０％、重合度：１８００）、ＣａＣｌ2 の代わりにＣｏＣｌ2 （ナカライ（株）製、６水和物）を用いる以外は同様にして本発明の記録シートを得た。かくして得られた記録シートの特性は表１、表２に示した通りで、記録性が良好で、耐水性も優れているものであった。また、オーバーヘッドプロジェクターで投影した場合、画像が鮮明でオーバーヘッドプロジェクター用シートとして良好であった。
【００４７】
実施例３
実施例１においてポリビニルアルコール（電気化学（株）製、ＰＶＡ−Ｗ−２４、けん化度：７８．０％、重合度：２４００）を用いる以外は同様にして本発明の記録シートを得た。かくして得られた記録シートの特性は表１、表２に示した通りで、記録性が良好で、耐水性も優れているものであった。また、オーバーヘッドプロジェクターで投影した場合、画像が鮮明でオーバーヘッドプロジェクター用シートとして良好であった。
【００４８】
実施例４
実施例１において、塗剤組成をポリビニルアルコール（電気化学（株）製  ＰＶＡ−Ｋ−２４Ｅ、けん化度：９８．０％、重合度：２４００）とＣａＣｌ2 （ナカライ（株）製、２水和物）と酸性数珠状コロイダルシリカ（日産化学（株）製“スノーテックス”ＯＵＰ、ｐＨ：２．９）が固形分比で１／１／５となるように、水−イソプロピルアルコール溶媒に溶解したものを用いる以外は同様にして本発明の記録シートを得た。かくして得られた記録シートの特性は表１、表２に示した通りで、記録性が良好で、耐水性も優れているものであった。また、オーバーヘッドプロジェクターで投影した場合、画像が鮮明でオーバーヘッドプロジェクター用シートとして良好であった。
【００４９】
実施例５
ポリエチレンテレフタレートのチップおよび分子量４０００のポリエチレングリコールをポリエチレンテレフタレートの重合時に添加したマスターチップを１８０℃で真空乾燥した後に、ポリエチレンテレフタレート８９重量％、ポリエチレングリコール１重量％、ポリメチルペンテン１０重量％となるように混合し、２７０〜３００℃に加熱された押出機Ｂに供給する。また、平均粒子径１．０μｍの炭酸カルシウムを１０重量％含有したポリエチレンテレフタレートを上記のように乾燥した後に、押出機Ａに供給する。押出機Ａ，Ｂより押出されたポリマーをＡ／Ｂ／Ａの３層構成となるように積層し、Ｔダイよりシート状に成形した。
【００５０】
さらにこのフィルムを表面温度２５℃の冷却ドラムで冷却固化した未延伸フィルムを８５〜９５℃に加熱したロール群に導き、長手方向に３．４倍延伸し、２５℃のロール群で冷却した。続いて縦延伸したフィルムの両端をクリップで把持しながらテンターに導き、１３０℃に加熱された雰囲気中で長手に垂直な方向に３．６倍延伸した。その後テンター内で２３０℃の熱固定を行い、均一冷却後、室温まで冷やして巻き取り、厚み１００μｍ、比重１．０の白色フィルムを得た。該フィルムの積層構成は５／９０／５μｍであった。上記方法によって得られたポリエステルフィルムの上に実施例４の塗剤を用いて同様にして本発明の記録シートを得た。かくして得られた記録シートの特性は表１、表２に示した通りで、記録性が良好で、耐水性も優れているものであった。
【００５１】
実施例６
実施例５において、塩基性数珠状コロイダルシリカ（日産化学（株）製、“スノーテックス”ＵＰ、ｐＨ：１０．３）を用いた以外は同様にして本発明の記録シートを得た。かくして得られた記録シートの特性は表１、表２に示した通りで、記録性が良好で、耐水性も優れているものであった。
【００５２】
実施例７
ポリエチレン２，６−ナフタレート（固有粘度：０．７）を９４重量％、ポリ−４−メチルペンテン−１（三井石油化学（株）製、ＴＰＸ−Ｄ８２０）５重量％、分子量４０００のポリエチレングリコール１重量％の割合で予めペレタイズした原料を押出機Ａに供給し、常法により２９５℃で溶融してＴダイ３層口金の中央部に導入した。
【００５３】
一方、上記ポリエチレン２，６−ナフタレート８６重量％に炭酸カルシウム粒子（白石カルシウム（株）製、“ソフトン”３２００）を１４重量％添加した原料を押出機Ｂに供給し、常法により２９５℃で溶融してＴダイ３層口金の両表層にラミネートし、該溶融体シートを表面温度２５℃に保たれた冷却ドラム上に静電荷法で密着冷却固化させた。続いて該キャストシートを常法に従い長手方向に１２０℃に加熱されたロール群を用いて３．５倍に延伸し、２５℃に冷却した。さらに該延伸フィルムをテンターに導き、１２５℃に加熱された雰囲気中で幅方向に３．２倍延伸し、２２５℃で熱固定を行い、厚さ１００μｍ、比重１．０の白色フィルムを得た。該フィルムの構成は６／８８／６μｍであった。上記方法によって得られたフィルムにコロナ放電処理を行った上に、実施例３の塗剤を用いて同様にして本発明の記録シートを得た。かくして得られた記録シートの特性は表１、表２に示した通りで、記録性が良好で、耐水性も優れているものであった。
【００５４】
さらに、基材として二軸延伸ポリエチレン２，６−ナフタレートフィルムを用いているため、熱収縮による印字部の平面性の悪化も全くみられず、耐熱性にも優れていることがわかった。
【００５５】
比較例１
実施例１において酸性数珠状コロイダルシリカ（日産化学（株）製“スノーテックス”Ｏ、ｐＨ：２．９）を用いない以外は同様にして記録シートを得た。該記録シートの特性は表１、表２に示した通りで、シリコーンオイル吸収性、走行性、記録層の耐水性に劣るものであった。
【００５６】
比較例２
実施例１において、ポリビニルアルコール（電気化学（株）製、ＰＶＡ−Ｈ−２４、けん化度：９５．５％、重合度：２４００）とＣａＣｌ2 （ナカライ（株）製、２水和物）と酸性球状コロイダルシリカ（日産化学（株）製“スノーテックス”ＯＵＰ、ｐＨ：２．７）が固形分比で１／１／３となるようにする以外は同様にして記録シートを得た。該記録シートの特性は表１、表２に示した通りで、シリコーンオイル吸収性、インクジェット記録性、ファブリックリボン記録性に劣るものであった。
【００５７】
【表１】
0003638043.tif 000002
【００５８】
【表２】
0003638043.tif 000003
【００５９】
【発明の効果】
本発明の記録シートはシリコーンオイル吸収性、インク吸収性、印刷性、画像品質、耐水性が非常に優れたものであり、電子写真複写機やモノクロおよびカラーインクジェットプリンター用記録シート、ファブリックインク受容体やカーボンインク受容体、およびオフセット印刷、フレキソ印刷などの用途において好ましく用いることができる。さらに本発明の記録シートはその優れたインク吸収性を利用して、昇華型を含む感熱インク受容体など他のインクやトナー受容体としても適用することができる。また、記録層が透明なものは、ＯＨＰ用途にも適用することができる。